(57)【要約】【課題】　高い耐薬品性、熱安定性、良好な機械的形状安定性及び高い引張強度に非帯電特性を組み合わせた繊維、特にモノフィラメントを提供する。【解決手段】　芯材−サヤ構造と少なくとも１５ｃＮ／ｔｅｘの引張強度とを有する溶融紡糸繊維であって、その芯材がフルオロポリマーでない合成熱可塑性ポリマーを含有し、かつ、そのサヤが少なくとも１の溶融紡糸可能なフルオロポリマーと、電気伝導性材料を含んでなる粒子とを含有する繊維。【選択図】　　なし【特許請求の範囲】
【請求項１】
　　芯材−サヤ構造と少なくとも１５ｃＮ／ｔｅｘの引張強度とを有する溶融紡糸繊維であって、その芯材がフルオロポリマーでない合成熱可塑性ポリマーを含有し、かつ、そのサヤが少なくとも１の溶融紡糸可能なフルオロポリマーと、電気伝導性材料を含んでなる粒子とを含有する繊維。
【請求項２】
　請求項１記載の溶融紡糸繊維であって、該芯材の合成熱可塑性ポリマーがポリアミド又はポリエステルである繊維。
【請求項３】
　請求項２記載の溶融紡糸繊維であって、該ポリエステルがポリエチレンテレフタレートである繊維。
【請求項４】
　請求項２記載の溶融紡糸繊維であって、該ポリエステルが液晶ポリエステルである繊維。
【請求項５】
　請求項１記載の溶融紡糸繊維であって、該溶融紡糸可能なフルオロポリマーが、テトラフルオロエチレンと少なくとも１のα−オレフィンとのコポリマーである繊維。
【請求項６】
　請求項１記載の溶融紡糸繊維であって、該溶紡糸融可能なフルオロポリマーがポリフッ化ビニリデンである繊維。
【請求項７】
　請求項１記載の溶融紡糸繊維であって、該サヤが５０重量％までの電気伝導性粒子を含有する繊維。
【請求項８】
　請求項６記載の溶融紡糸繊維であって、該サヤが２〜１５重量％の電気伝導性粒子を含有する繊維。
【請求項９】
　請求項１記載の溶融紡糸繊維であって、該粒子が、炭素、金属又は合金からなる電気伝導性材料を含んでなる繊維。
【請求項１０】
　フィラメントである、請求項１記載の溶融紡糸繊維。
【請求項１１】
　　請求項１記載の溶融紡糸芯材−サヤ繊維を製造するための方法であって：
　i）合成熱可塑性ポリマーであるがフルオロポリマーでなく、かつ第一融点を有する第一ポリマーを選択し、
　ii）電気伝導性材料を含んでなる粒子を含有し、かつ該第一融点を少なくとも２０℃下回る第二融点を有する溶融紡糸可能なフルオロポリマーである、第二ポリマーを選択し、
　iii）該第一ポリマーと該第二ポリマーとを、ヘテロフィラメント紡糸口金を通して、該第一融点を上回る紡糸温度で同時押出して、該第一ポリマーを含んでなる芯材と該第二ポリマーを含んでなるサヤを有する複合繊維を形成し、そして、
　iv）その製造された芯材−サヤフィラメントを延伸してその引張強度を増大させる
工程を含んでなる方法。
【請求項１２】
　工業用織布を製造するための請求項１記載の溶融紡糸芯材−サヤ繊維の使用。
【請求項１３】
　請求項１２記載の使用であって、該工業用織布が、抄紙機ワイヤー、フィルター布、スクリーン印刷布、コンベヤーベルト又は強化用プライである使用。
【請求項１４】
　請求項５記載の溶融紡糸繊維であって、該α−オレフィンがエチレンである繊維。
【請求項１５】
　請求項１記載の溶融紡糸繊維であって、該サヤが２〜１５重量％の電気伝導性粒子を含有する繊維。
【請求項１６】
　請求項６記載の溶融紡糸繊維であって、該サヤが４〜９重量％の電気伝導性粒子を含有する繊維。
【請求項１７】
　請求項９記載の溶融紡糸繊維であって、該炭素がカーボンブラック又はグラファイトである繊維。
【請求項１８】
　請求項１０記載の溶融紡糸繊維であって、フィラメントがモノフィラメントである繊維。
【発明の詳細な説明】
【技術分野】
【０００１】
　本発明は、工業用織布において特に有用である導電性撥汚性 (soil-repellent) 芯材−サヤ繊維、特にモノフィラメントに関する。
【背景技術】
【０００２】
　フルオロポリマーは、良好な熱安定性、良好な耐薬品性及び撥汚特性を有することが知られている。溶融紡糸可能なフルオロポリマーを繊維、マルチフィラメント及びモノフィラメントに加工処理することが、それらから上述のフルオロポリマーの特性を有する工業用途のための編織布を製造できるようにするために既に試みられている。溶融紡糸可能なフルオロポリマーに付随する欠点は絡みつき易いことである。従って、この材料から形成される繊維とフィラメントは低い引張強度しか有さず、そして形状安定ではない。
　フルオロポリマーを、良好な機械的性能特質を有するポリマー、例えば、ポリエチレンテレフタレート（以下、ＰＥＴともいう）と組み合わせることも既に試みられている。しかしながら、この状況においては、フルオロポリマーは、一般に他のポリマーと混ざらないことから、しばしば他のポリマーと相性が悪いことが注目されるべきである。従って、その結果、フルオロポリマーがその中で三次元の島状物を形成する二相混合物が頻繁にもたらされる。従って、それらポリマーの境界層は互いに乏しい接着力しか有さないので、加えられることができるフルオロポリマーの重量分率が頻繁に制限される。この特性は、それ自体を繊維における裂け易い傾向として顕現させる。
【０００３】
　ＰＥＴと、エチレン及びテトラフルオロエチレン（ＥＴＦＥ）のランダムコポリマーとから構成されるモノフィラメントは、数年間、商業的に入手可能である。頻繁に、これら繊維はそれらを加水分解に対して安定化するために低カルボキシ末端基含量しか有さず、かつそれらカルボキシ末端基をキャップするカルボジイミドで安定化されている。カルボジイミドによるカルボキシル基のキャッピングは、例えば、ＥＰ−Ａ−４１７７１７及びＥＰ−Ａ−５０３４２１中に記載されている。
　これらモノフィラメントから織られた工業用織布は、主としてＰＥＴフィラメントの機械特性を有するが、高められた加水分解抵抗性及び向上された撥汚性と組み合わさった特性である。フルオロポリマー分率は相対的に低いので、これら繊維の熱安定性と耐薬品性は、純粋なＰＥＴについてのそれらデータと実質的に同等である。しかしながら、機械的応力下で、例えば、製織機上のフェルの連打で高められた裂け易い傾向が顕現し得る。
　しかしながら、合成ポリマーから構成される繊維とそれから作られた織布は、摩擦の結果として静電気を帯びるという欠点を有する。工業用途又は他の用途、例えば、ブラシのための織布のような編織布を製造するための導電性繊維は、長い間、多くの開発目標であった。
【０００４】
　ＤＥ−Ａ−１９８２６１２０は、電気伝導性繊維と耐燃性非電気伝導性繊維を含有する難燃電気伝導性織布を開示している。それら電気伝導性繊維は、カーボンブラック又は金属粒子のような電気伝導性粒子を含有しても、金属でコートされても、ポリアニリンのような電気伝導性材料から成るものであってもよい。挙げられた繊維材料は、ポリエステルとポリオレフィンである。
　ＤＥ−Ｕ−８６２３８７９は、硬化性ポリマーの層でサヤに収められたスパイラルテープ製造用のヤーンを開示している。この層は、電気伝導性炭素を含有する。サヤ層のためのポリマーとして、メラミン樹脂、エポキシ樹脂、フェノール樹脂又はポリウレタンが例として挙げられる。
　ＤＥ−Ａ−３９３８４１４は、高強度織布であって、その縦糸と横糸中に電気伝導性繊維の形で取り込まれた人工繊維から形成され、かつ非電気伝導性繊維をも含有する織布を記載している。それら電気伝導性繊維は、ポリオレフィンをからなり、かつグラファイト又はカーボンブラックを含有する。
【０００５】
　ＥＰ−Ａ−１６０３２０は、選択されたポリマーから構成されるヘアーブラシの芯材−サヤモノフィラメントを記載している。その芯材は、ナイロン、又は少なくとも６０重量％のポリブチレンテレフタレート単位を含んでなるポリエステルを含有する。そのサヤは特定のナイロングレード又はコポリエーテルエステルを含有する。
　ＤＥ−Ｕ−８６／０６３３４は、その芯材が熱可塑性ポリマー、好ましくはポリアミドからなり、かつそのサヤが埋め込まれたカーボンブラック又は金属を含有する電気伝導性ポリマー、好ましくはポリアミドからなる、芯材−サヤ繊維を開示している。
　特開平７−２７８９５６号は、ポリブチレンテレフタレート単位を主に含有し、かつカーボンブラックでドープされた電気伝導性コポリエステルを記載している。それは、この材料から構成される芯材−サヤ繊維であって、芳香族ポリエステルからなる芯材を有する芯材−サヤ繊維も記載している。
【０００６】
　ＷＯ９８／１４６４７は、例えば、芯材−サヤ繊維として配置され得る電気伝導性へテロフィラメントを開示している。芯材とサヤのポリマーについて記載されている例は、ＰＥＴ及び他のポリエステル、若しくはＰＥＴ／ナイロンである。
　ＷＯ０１／２００７６は、高い誘電率を有する不織布を開示している。ポリフッ化ビニリデンとポリプロピレンの混合物が繊維材料として提案されている。それらから形成された生成物は、帯電についての長い半減期の点で注目に値するので、静電気フィルターとして用いられ得る。
　ＵＳ６，０８５，０６１は、帯電した表面を清浄化するためのブラシを記載している。用いられる繊維材料は、その芯材が電気伝導性でありかつそのサヤがポリフッ化ビニリデンからなる芯材−サヤ繊維であることができる。
　ＤＥ−Ａ−４４１２３９６は、そのサヤがフルオロポリマーを含有する芯材−サヤ構造を有する、溶融紡糸された未延伸非電気伝導性の繊維を開示している。用いられる芯材ポリマーは、ポリカーボネートである。この繊維は、光ファイバーとして用いられるので、それの低強度のために、例えば工業用織布のような工業用編物には適さない。さらに、光ファイバーでの重要な特性は、その境界層における高い反射率、及び電磁波の非常に低い減衰である。これらいずれの特性も、高純度のコーティングの使用を介してのみ達成され得る。
　特開２００１−１２７２１８号は、カーボンブラックを含有するフルオロポリマーから構成される半導体繊維を記載している。この繊維は、芯材−サヤ構造を有さず、そして例えば溶融吹込法 (melt-blow) によって不織布を製造するために用いられる。その繊維は延伸されていない。
【０００７】
【特許文献１】ＥＰ−Ａ−４１７７１７
【特許文献２】ＥＰ−Ａ−５０３４２１
【特許文献３】ＤＥ−Ａ−１９８２６１２０
【特許文献４】ＤＥ−Ｕ−８６２３８７９
【特許文献５】ＤＥ−Ａ−３９３８４１４
【特許文献６】ＥＰ−Ａ−１６０３２０
【特許文献７】ＤＥ−Ｕ−８６／０６３３４
【特許文献８】特開平７−２７８９５６号
【特許文献９】ＷＯ９８／１４６４７
【特許文献１０】ＷＯ０１／２００７６
【特許文献１１】ＵＳ６，０８５，０６１
【特許文献１２】ＤＥ−Ａ−４４１２３９６
【特許文献１３】特開２００１−１２７２１８号
【発明の開示】
【発明が解決しようとする課題】
【０００８】
　繊維製造のための知られている材料の性能の利点を、それら個々の材料の使用に付随する不利益を被らないで組み合わせることが、本発明の目的である。
　当業者は、二つのポリマー間の境界層における結合性の問題が普通であることを分かっている。このことは、知られている低結合性フルオロポリマーの他のポリマーとの使用について特に当てはまる。驚くべきことに、電気伝導性粒子でドープされたフルオロポリマーを使用すると、そのポリマー芯材に対する非常に良好な結合性を提供できることが確認された。
　従って、それら個々の層の間で良好な結合性を有する芯材−サヤ繊維を提供することが本発明の更なる目的である。
　従って、本発明は、非帯電特性を、高い耐薬品性、熱安定性、良好な機械的形状安定性及び高い引張強度と組み合わせた繊維、特にモノフィラメントを提供する。
【課題を解決するための手段】
【０００９】
　本発明は、芯材−サヤ構造と少なくとも１５ｃＮ／ｔｅｘの引張強度とを有する溶融紡糸された繊維であって、その芯材がフルオロポリマーでない合成熱可塑性ポリマーを含有し、かつ、そのサヤが少なくとも１の溶融紡糸可能なフルオロポリマーと、電気伝導性材料を含んでなる粒子とを含有する繊維である。
　芯材を形成する合成熱可塑性ポリマーは、それらが溶融紡糸可能でありかつ特別な意図される用途のための望まれる特性を有する繊維を提供する限り自由に選択可能である。たとえ芯材がブレンド成分としてフルオロポリマー、並びに合成熱可塑性ポリマーを含有することができても、フルオロポリマーは合成熱可塑性ポリマーによって包含されない。
【００１０】
　合成熱可塑性材料の例は、ポリエチレン、ポリプロピレン、又は、α−ブチレン、α−ペンチレン、α−へキシレン若しくはα−オクチレンのような他のコポリマー化されるα−オレフィン単位と組み合わせられたエチレン及び／又はプロピレン単位を含有するコポリマーのようなポリオレフィン；ポリカーボネート、脂肪族性芳香族ポリエステル又は完全に芳香族性のポリエステルのようなポリエステル；脂肪族若しくは脂肪族性芳香族ポリアミド（ナイロン）又は完全に芳香族性のポリアミド（アラミド）のようなポリアミド；又は、ポリエーテルケトン、即ち、その繰り返し鎖中に少なくともエーテルとケトン基を、そして一般的にフェニレンのような芳香族性二価基を有するポリマーであって、これら基の多くの組み合わせが可能であるポリマー、例えばＰＥＫ、ＰＥＥＫ若しくはＰＥＫＫ；又は、ポリアリーレンスルフィド、好ましくはポリフェニレンスルフィド；又は、ポリエーテルエステル、即ち、その繰り返し鎖中に少なくともエーテルとエステル基を、そして一般的にフェニレンのような芳香族性二価基を有するポリマー、例えば、ＴＰＥ−Ｅ；又は、ポリアクリロニトリル、若しくはアクリル酸若しくはメタクリル酸のような他のエチレン性不飽和コモノマーとのポリアクリロニトリルコポリマーである。
　好ましくは、本発明の芯材−サヤ繊維の芯材は、ポリアミド、特にポリエステルを含有する。
【００１１】
　本発明の組成物に好ましく用いられる熱可塑性ポリアミドはそれ自体公知である。
　それらの例は、脂肪族又は脂肪族性芳香族ポリアミド、例えば、ポリカプロラクタム、ポリ（ヘキサメチレン−１，６−ジアミンアジパミド）、ポリ（ヘキサメチレン−１，６−ジアミンセバカミド）、ポリ（ヘキサメチレン−１，６−ジアミンテレフタルアミド）若しくはポリ（ヘキサメチレン−１，６−ジアミンイソフタルアミド）；又は、ポリ（フェニレン−１，４−ジアミンテレフタルアミド）若しくはポリ（フェニレン−１，４−ジアミンイソフタルアミド）のような他の完全に芳香族性のポリアミド、のような繊維形成性ポリアミドである。
　本発明において用いられるポリアミドは、慣習的に１２０〜３５０ｃｍ3／ｇであり、好ましくは１５０〜３２０ｃｍ3／ｇ（硫酸中２５℃で測定）であるＤＩＮ５３７２７粘度数を有する。
【００１２】
　本発明の組成物においてより好ましく用いられる熱可塑性ポリエステル及び／又は芳香族液晶ポリエステルはそれ自体公知である。
　それらの例は、ポリカーボネート、若しくは脂肪族性芳香族ポリエステル、例えば、ポリブチレンテレフタレート、ポリシクロヘキサンジメチルテレフタレート、ポリエチレンナフタレート若しくは特にポリエチレンテレフタレート、又はポリオキシベンゾナフトエートのような他の完全に芳香族性の液晶ポリエステル、のような繊維形成性ポリエステルである。繊維形成性ポリエステルの構築用ブロックは、好ましくは、ジオールとジカルボン酸、又は適切に構成されたヒドロキシカルボン酸である。それらポリエステルの主要な酸構成要素である主な酸は、テレフタル酸又はシクロヘキサンジカルボン酸であるが、他の芳香族及び／又は脂肪族又は環状脂肪族ジカルボン酸、好ましくは、例えば、２，６−ナフタレンジカルボン酸、４，４’−ビフェニルジカルボン酸又は他のｐ−ヒドロキシ安息香酸のようなパラ−又はトランス−配置の芳香族化合物も適するものであり得る。例えば、アジピン酸又はセバシン酸のような脂肪族ジカルボン酸は、芳香族ジカルボン酸と組み合わせて好ましく用いられる。
【００１３】
　典型的な適する二価アルコールは、脂肪族、及び／又は環状脂肪族、及び／又は芳香族ジオール、例えば、エチレングリコール、プロパンジオール、１，４−ブタンジオール、１，４−シクロヘキサンジメタノール又は他のハイドロキノンである。好ましいのは、２〜４炭素原子を有する脂肪族ジオール、特にエチレングリコールであり；更に好ましいのは、１，４−シクロヘキサンジメタノールのような環状脂肪族ジオールである。
　好ましい熱可塑性ポリエステルは、特に、ポリエチレンテレフタレート、ポリエチレンナフタレート、ポリブチレンナフタレート、ポリプロピレンテレフタレート、ポリブチレンテレフタレート、ポリシクロヘキサンジメタノールテレフタレート、ポリカーボネート、又は共重縮合物であって、ポリブチレングリコール、テレフタル酸及びナフタレンジカルボン酸単位を含有する共重縮合物からなる群から選ばれる。
　更に好ましい熱可塑性ポリエステルは、芳香族液晶ポリエステル、特にｐ−ヒドロキシ安息香酸単位を含有するポリエステルである。
　特に、抄紙機中で用いるためのモノフィラメントのような熱湿潤環境において用いられかつ芯材成分としてポリエステルを含有する繊維の場合には、これらポリエステルは、好ましくは、ポリエステル安定化剤を添加することによって加水分解崩壊に対して安定化される。
【００１４】
　そのような安定化された繊維は、そのポリエステルの崩壊傾向の有意な減少を示すので、ポリアリーレンスルフィド又はオキシドのような極めて安定な繊維材料をベースとするモノフィラメントの寿命と等しいモノフィラメント寿命が達成される。
　特に好ましいのは、その芯材中に安定化されたポリエステル、特に好ましくはカルボジイミドを含有する繊維である。
　本発明において用いられるポリエステルは、典型的には、少なくとも０．６ｄｌ／ｇ、好ましくは０．６０〜１．０５ｄｌ／ｇ、より好ましくは０．６２〜０．９３ｄｌ／ｇ（ジクロロ酢酸中２５℃で測定）の溶液粘度（ＩＶ値）を有する。
　サヤを形成するフルオロポリマーも同様に、溶融紡糸可能である限り自由に選択可能である。
【００１５】
　本発明において用いられるフルオロポリマーは、エチレン性不飽和フッ素化オレフィンモノマー及びそれらとコポリマー化可能である他のモノマーから誘導されるポリ（フルオロオレフィン）ホモポリマー及び／又はコポリマーである。そのようなポリマーも同じくそれ自体公知である。
　それらの例は、テトラフルオロエチレンの、エチレン、プロピレン、ブチレン、へキシレン又はオクチレンのような他のα−オレフィンとの溶融紡糸可能なコポリマーである。
　しかし、他のフッ素化モノマーから、例えば、モノ、ジ、トリフルオロエチレンから、フッ化ビニルから、又は特にフッ化ビニリデンから誘導されるホモ若しくはコポリマーを用いることも可能である。
　特に好ましいのは、テトラフルオロエチレンの、少なくとも１のα−オレフィンとの、好ましくはエチレンとの溶融紡糸可能なコポリマーを用いることである。
　非常に好ましいのは、ポリフッ化ビニリデン（ＰＶＤＦ）をサヤ成分として用いることである。
【００１６】
　ポリエステル、特にＰＥＴをＰＶＤＦと一緒に紡糸して芯材−サヤ構造の複合モノフィラメントを形成するときは、非常に良好な芯材−サヤ結合性が得られるので驚きである。
　従って、本発明は、少なくとも２成分を含有するヘテロフィラメント繊維であって、その第一成分が電気絶縁体でありかつフルオロポリマーでない熱可塑性ポリマーを含んでなり、そして、その第二成分がポリフッ化ビニリデンを含んでなるヘテロフィラメント繊維をも包含する。
　本発明の溶融紡糸された繊維のサヤ中に存在する電気伝導性材料から構成される粒子は、それらが増大された電気伝導性を有するサヤを提供する限り自由に選択可能である。
　それら粒子は、炭素、例えば、炭素繊維、カーボンブラック若しくはグラファイト；金属、例えば、銅、銀、アルミニウム若しくは鉄；合金、例えば、青銅；又は、導電性プラスチック、例えば、ポリアニリン若しくはポリピロールから構成されることができる。
　それら粒子は、あらゆる望まれる形態、例えば、繊維形態又は球形若しくは不規則粒子の形態で存在することができる。
【００１７】
　サヤ中の電気伝導性粒子のレベルは、そのポリマー材料の電気伝導性において明らかな増大が生じるように選ばれるべきである。典型的な量は、サヤ材料の量に基づいて５０重量％まで、好ましくは２〜１５重量％の範囲で変動する。
　特に好ましいのは、サヤが２〜１５重量％、特に４〜９重量％の電気伝導性粒子を含有する溶融紡糸繊維である。
　本発明の芯材−サヤ繊維は、あらゆる望まれる形態で、例えば、マルチフィラメント、ステープルファイバー又は特にモノフィラメントとして存在し得る。
　本発明の芯材−サヤ繊維の線密度も、同様に広い範囲内で変動し得る。それらの例は、１００〜４５，０００ｄｔｅｘ、特に、４００〜７，０００ｄｔｅｘである。
　特に好ましいのは、モノフィラメントである。
　特に好ましいのは、その断面形状が円形、楕円形、又はｎが３以上であるｎ角形であるモノフィラメントである。
　ステープルファイバーの場合におけるステープル長も同様に、広い範囲、例えば、３０〜７０ｍｍで変動し得る。
　本発明の芯材−サヤ繊維の芯材がその繊維の機械的耐力成分を形成するのに反して、サヤは、抗帯電性能や滑らかさのような性能特性を主に決定する。芯材は、好ましくは商業的に入手可能なＰＥＴ原料を利用することができる。
　サヤは、より好ましくは、予めカーボンブラックで加工処理され特に溶融紡糸可能な混合物にされたＰＶＤＦをベースとするフルオロポリマーを利用する。
【００１８】
　芯材形成性成分Ａ）のサヤ形成性成分Ｂ）に対する重量分率は、これら成分の総重量に基づいて、成分Ａ）について５０〜９５重量％、好ましくは６０〜８０重量％であり、成分Ｂ）について５０〜５重量％、好ましくは４０〜２０重量％である。
　本発明の芯材−サヤ繊維は、自体公知の方法に従って製造され得る。
　これら方法は：
　i）合成熱可塑性ポリマーであるがフルオロポリマーでなく、かつ第一融点を有する第一ポリマーを選択し、
　ii）電気伝導性材料を含んでなる粒子を含有し、かつ該第一融点を少なくとも２０℃下回る第二融点を有する溶融紡糸可能なフルオロポリマーである、第二ポリマーを選択し、
　iii）該第一ポリマーと該第二ポリマーとを、ヘテロフィラメント紡糸口金を通して、該第一融点を上回る紡糸温度で同時押出して、該第一ポリマーを含んでなる芯材と該第二ポリマーを含んでなるサヤを有する複合繊維を形成し、そして、
　iv）その製造された芯材−サヤフィラメントを延伸してその引張強度を増大させる
工程を含んでなる。
【００１９】
　二つのポリマー又はこれらポリマーを含有する混合物は、好ましくは、押出機内に送り込まれる直前に乾燥され、その押出機中で溶融され、そして紡糸パック (spin pack) を通って濾過される。フルオロポリマーは、電気伝導性粒子と共に提供される。これは、典型的には、そのフルオロポリマーが押出機に送り込まれる前に達成されるが、その紡糸パックのすぐ上流でも行われ得る。同様に、フルオロポリマーと電気伝導性粒子とを含有するマスターバッチを用いることも可能である。
　そのポリマー溶融物がヘテロフィラメント紡糸口金を通ってプレスされた後、その溶融ポリマー糸は、紡糸浴、例えば水浴中で急冷され、そして、その後に巻き上げられるか又は引き取られる。引き取り速度は、その溶融されたポリマーの押出し速度よりも大きいので、押出された糸の伸張又は延伸を引き起こす。
【００２０】
　こうして製造された紡糸されたばかりのヘテロフィラメント糸は、その後、好ましくは延伸後操作に付されて、より好ましくは複数の段階の、特に２又は３段階の延伸後操作に付されて、１：３〜１：８、好ましくは１：４〜１：６の通し延伸比率にされる。
　延伸後、好ましくは、１３０〜２８０℃の温度でヒートセットが行われ；その長さが一定に維持されるか、又は３０％までの収縮が許容される。
　２８５〜３１５℃の溶融温度と１：２〜１：６のジェット延伸比率で操作することが、本発明のモノフィラメントにとって特に有利であることが分かった。
　紡糸引き取り速度は、慣習上１０〜４０ｍ／分である。
　芯材の熱可塑性ポリマーとサヤのフルオロポリマーが、芯材−サヤ構造の複合モノフィラメントに紡糸されるとき、非常に良好な芯材−サヤ結合性が得られるので驚きである。
　サヤの導電性は延伸の際に失われ得るが、好ましくはそのサヤ材料の融点を上回るが芯材の融点を下回る熱処理により回復され、それにより収縮が誘発される。
　導電性になるようにドープされたフルオロポリマーは、主に表面特性を決定する。本発明の繊維は、非常に良好な撥汚性、良好な耐薬品性及び電気伝導性の点で注目に値する。
　フルオロポリマーとの組み合わせは、熱可塑性ポリマーそのものから構成される繊維と比較して改善された滑性を有する繊維をもたらす。これら繊維は、熱可塑性ポリマーそのものから構成される繊維と比較して高められた撥汚性を示す。
【００２１】
　本発明の繊維は、成分Ａ）とＢ）だけでなく助剤を含有してもよい。助剤の例は、加工助剤、安定化剤、抗酸化剤、可塑剤、潤滑剤、顔料、つや消し剤、粘度調整剤又は結晶化促進剤である。
　加工助剤の例は、シロキサン、ワックス、又は長鎖カルボン酸若しくはそれらの塩、脂肪族、芳香族エステル又はエーテルである。
　安定化剤及び抗酸化剤の例は、上述のポリエステル安定化剤、リン酸エステルようなリン化合物、又はカルボジイミドである。
　顔料又はつや消し剤の例は、有機染料顔料又は二酸化チタンである。
　粘度調整剤の例は、多塩基カルボン酸及びそれらのエステル又は多価アルコールである。
【産業上の利用可能性】
【００２２】
　本発明の繊維、特にモノフィラメントは、好ましくは、織布、成形ループニット、延伸ループニット、非捲縮織布及び不織布のような編織布を製造するために用いられる。
　本発明のモノフィラメントを含有する編織布は、フィルター、スクリーン印刷材料又は特に抄紙機ワイヤーとして、工業用途に特に有用である。
　本発明のモノフィラメントは、良好な編物理的特性を有し、製織により容易に加工される。それら織布は、その芯材を形成する熱可塑性ポリマーの通常の形状安定性を有する。
　これらモノフィラメントから形成される織布は、特に、帯電蓄積の危険もある粘着性媒質の濾過、即ち、特に固−気及び固−液濾過における、工業用布に非常に有用である。
　本発明は、厳しい化学的及び／又は物理的ストレスを特徴とする環境の中で用いられる編織布を製造するための繊維の使用、特に、抄紙機ワイヤーとしての使用、又は、工業用織布、例えば、濾過におけるもの、コンベヤーベルトを製造するためのもの若しくは強化用プライとしてのものとしての使用をも包含する。この場合、それら繊維は、モノフィラメント、特に織布中の横糸として用いられる。
【００２３】
　本発明のモノフィラメントの抄紙機ワイヤーとしての使用は、成形セクション、圧縮セクション又は特に乾燥セクションにおいて行われ得る。乾燥セクションにおいて用いられるときには、本発明のモノフィラメントは特にスパイラルワイヤーとして用いられる。
　これら用途のためには、本発明に従って使用される繊維、特にモノフィラメントの形態で用いられる繊維は、典型的には１０〜４，５００ｔｅｘの線密度、２．０〜８．０Ｎ／ｔｅｘの弾性率、１５〜５０ｃＮ／ｔｅｘのテナシティ、１５〜４５％の破断伸度、及び１．０〜２０．０％の１８０℃熱風収縮率を有する。
　次の実施例は、限定することなく本発明を例示する。
【実施例】
【００２４】
ポリエチレンテレフタレートと、カーボンブラックを含有するポリフッ化ビニリデンとから構成される芯材−サヤ繊維
　ポリエチレンテレフタレート（ＰＥＴ）（７０重量％）とポリフッ化ビニリデン｛９重量％の導電性カーボンブラック（ＰａｌｍａｒｏｌｅＥＸＰ１８４／１４）を含有するマスターバッチとして；３０重量％｝が、別個の温度制御｛ＰＥＴは２８２℃の溶融温度（芯材）そしてＰＶＤＦは２４０℃の溶融温度（サヤ材）｝を特徴とする二つの押出機中で溶融され、そして、直径１．４０ｍｍの穴を有する２０穴紡糸口金と１５ｍ／分の引き出し速度を介して紡糸されて、芯材−サヤモノフィラメントを形成し、２回延伸され（第一は水浴中８０℃で延伸され、第二は熱風ダクト中１５０℃で延伸された）、そして熱風ダクト中２０５℃でヒートセットもされた。その通し延伸比率は４．１：１であった。芯材−サヤモノフィラメントの最終直径は０．５００ｍｍであった。
　得られた芯材−サヤモノフィラメントは次の特性を有した：
線密度：　　　　　　　　　　　　２８９０ｄｔｅｘ
強度：　　　　　　　　　　　　　２４ｃＮ／ｔｅｘ
１６０℃１０分熱風収縮率１０’： ２．５％
ループテナシティ：　　　　　　　＞２０ｃＮ／ｔｅｘ
破断伸度：　　　　　　　　　　　４４％
１２ｃＮ／ｔｅｘＥＡＳＬ：　　　８．５％
１５ｃＮ／ｔｅｘＥＡＳＬ：　　　１３％
電気抵抗（クランプで固定した長さ１０ｍｍ）：　８×１０5（Ω）
電気抵抗（クランプで固定した長さ１５０ｍｍ）：９×１０6（Ω）。